(57)【要約】【課題】  従来の石膏ボード等では、石膏スラリー等の原材料の密度が比較的高いため、非常に重い物となっており、硬く、また外部衝撃等が加わると大きくひび割れしたり、くずれてしまったりするという問題点を解決する。【解決手段】  水和硬化物としての焼石膏４に、水５、起泡剤としての炭酸水素ナトリウム６等をミキサー１で混合・撹拌することにより発泡させ、得られた発泡過程のスラリー７をベルトコンベア１４を介して搬送されてくる下原紙１１上に排出・供給し、次いで成形装置１２で上原紙１３を供給・被覆しながら所定の厚さおよび幅を持った板状に成形して石膏の発泡ボードを得る。【選択図】                図２
2005035866.tif 000002
【特許請求の範囲】
【請求項１】
粉体状ないしは粒体状の配合物に水を混合することにより硬化する水和硬化物を発泡させた発泡材において、
上記水和硬化物に上記水および炭酸水素ナトリウムを混合して発泡させたことを特徴とする発泡材。
【請求項２】
粉体状ないしは粒体状の配合物に水を混合することにより硬化する水和硬化物を発泡させた発泡材において、
上記水和硬化物に、上記水および炭酸水素ナトリウムの粒状化物もしくは該炭酸水素ナトリウムの結晶の外表面を水溶性、融解性および酸と反応して溶ける性質のうちの少なくとも一つの性質を有する膜でコーティングした炭酸水素ナトリウム被膜物を混合して発泡させたことを特徴とする発泡材。
【請求項３】
請求項１または２記載の発泡材において、
上記水和硬化物が、石膏を含むことを特徴とする発泡材。
【請求項４】
請求項１または２記載の発泡材において、
上記水和硬化物が、珪藻土や陶土等の粘土を含むことを特徴とする発泡材。
【請求項５】
請求項１または２記載の発泡材において、
上記水和硬化物が、セメントを含むことを特徴とする発泡材。
【請求項６】
請求項１ないし５の何れか一つに記載の発泡材の内部または表面に、ガラス、金属、天然繊維や合成繊維あるいはこれらの混合物等からなる繊維状物を混合したり、上記ガラス、上記金属、上記天然繊維や上記合成繊維あるいは上記混合物等からなるシート状物を介在させたことを特徴とする発泡材。
【請求項７】
請求項１ないし６の何れか一つに記載の発泡材を、板状に形成したことを特徴とする発泡ボード。
【請求項８】
粉体状ないしは粒体状の配合物に水を混合することにより硬化する水和硬化物に上記水および起泡剤を混合して発泡させて板状に形成する発泡ボードの製造方法において、
上記起泡剤として炭酸水素ナトリウムを用いて、上記水和硬化物に上記水および上記炭酸水素ナトリウムを同時的に混合して発泡させることにより上記発泡ボードを形成するか、上記水和硬化物に上記水を混合した後に上記炭酸水素ナトリウムを混合して発泡させることにより上記発泡ボードを形成するか、あるいは上記水和硬化物に上記炭酸水素ナトリウムを混合した後に上記水を混合して発泡させることにより上記発泡ボードを形成することを特徴とする発泡ボードの製造方法。
【請求項９】
粉体状ないしは粒体状の配合物に水を混合することにより硬化する水和硬化物に上記水および起泡剤を混合して発泡させて板状に形成する発泡ボードの製造方法において、
上記起泡剤として、炭酸水素ナトリウムの粒状化物もしくは該炭酸水素ナトリウムの結晶の外表面を水溶性、融解性および酸と反応して溶ける性質のうちの少なくとも一つの性質を有する膜でコーティングした炭酸水素ナトリウム被膜物を用いて、上記水和硬化物に上記水および上記炭酸水素ナトリウム被膜物を同時的に混合して発泡させることにより上記発泡ボードを形成するか、上記水和硬化物に上記水を混合した後に上記炭酸水素ナトリウム被膜物を混合して発泡させることにより上記発泡ボードを形成するか、あるいは上記水和硬化物に上記炭酸水素ナトリウム被膜物を混合した後に上記水を混合して発泡させることにより上記発泡ボードを形成することを特徴とする発泡ボードの製造方法。
【発明の詳細な説明】
【技術分野】
【０００１】
本発明は、主として建築用内装材として用いられる発泡材、該発泡材を板状に形成した発泡ボードおよびその発泡ボードの製造方法に関する。
【背景技術】
【０００２】
主として建築用内装材として用いられ石膏等を含んで形成された石膏ボードが周知である（例えば、特許文献１参照）。この石膏ボードは、防・耐火性、遮音性、断熱性、調湿性、施工性等の優れた性能・機能を有することに加えて、安価であることから広い用途に多用されている。
【０００３】
また、セメントコンクリートは、周知のように主としてダムや道路・橋・建築物等多種多様の建設構造物を作る上での代表的な材料であり、その耐久性が半永久的で所望とする建設構造物の目標強度を比較的容易かつ安価に達成できるという優れた利点を有する。
【０００４】
また、近年の健康指向ブームに乗って、超多孔質構造を有する珪藻土を建築用内装壁に用いることも盛んになってきている（例えば、非特許文献１、２参照）。すなわち、例えば平均粒径０．０５ｍｍの珪藻土粒担体等を含有して形成された珪藻土壁は、防火・断熱性、調湿性、吸着・消臭性、空気浄化機能、防水機能等の優れた諸性能・機能を有している。
【０００５】
【特許文献１】特開２００１−３００９３３号公報
【非特許文献１】昭和化学株式会社“研究開発”、「平成１５年６月２４日検索」、インターネット、〈URL：http://www.showa-chemical.co.jp/ h5 14.html〉
【非特許文献２】ＮＡＫＡＤＡ  ＩＮ−ＴＥＣ“珪藻土壁のご紹介”、「平成１５年６月２４日検索」、インターネット、〈URL：http://www.nakada-intec.com/keisoudo.htm〉
【発明の開示】
【発明が解決しようとする課題】
【０００６】
しかしながら、従来の石膏ボード等では、石膏スラリー等の原材料の密度が比較的高いため、非常に重い物となっており、硬く、また外部衝撃等が加わると大きくひび割れしたり、くずれてしまったりするという問題点があった。さらに具体的には、石膏ボードを取り付け・固定するためにネジをねじ込んだり、釘を打ち付けたりする際に、その周囲が広範囲に亘ってひび割れしたり、くずれてしまったりしていた。ちなみに、石膏ボードの大きな物、例えばその厚さが９〜１２ｍｍで３・８板（約９１×２４２ｃｍ）と呼ばれる大きな板物では、２０ｋｇを超える重量があり、その持ち運び、据え付け・施工の作業性が悪いものとなっていた。
【０００７】
セメントコンクリートを例えば高層建築に用いる場合であって、一般的に上記したような耐久性および強度という機能に着目したときには、通常、砕石や砂利・砂等の骨材（粗骨材、細骨材）がコンクリートを構成する材料容積の６０〜８０％を占めているものが使用されるため、特にその重量が多くなってしまうことにより、その持ち運び、据え付け・施工の作業性が悪いものとなってしまうばかりか、耐震性上からも悪影響を与えるものとなっていた。そのため、発泡させることによって比較的軽くなるセメントコンクリートの発泡材や発泡ボードを建築物の内壁等に使用することで、取り分け高層建築物等における耐震性に対して顕著に有利となる他、低層建築物をも含む一般建築物における耐震性、耐火性、遮音性、持ち運びの向上、据え付け・施工・取り壊しの作業性向上等という利点に着目した発想はかつて皆無といってよいほど見当たらない。
【０００８】
そこで、本発明者は、上述した事情に鑑みその問題を解決できる方策を探求し鋭意研究した結果、重曹とも呼ばれる炭酸水素ナトリウム（ＮａＨＣＯ３）の発泡作用を安定的に利用すればよいことに気付き、これを起泡剤として用いて適度に発泡させることにより、上記問題を解消した発泡材および発泡ボードが得られる発明を完成した。
【０００９】
したがって、本発明は、素材が本来有している性能・機能を損なうことなく軽量化を図れる発泡材、発泡ボードおよび発泡ボードの製造方法を提供することを第１の目的とする。また、発泡させることによって外部衝撃を吸収しその破損の程度を従来より少なくし、大きく割れたり、くずれたりせずその部分の破損で済む発泡材、発泡ボードおよび発泡ボードの製造方法を提供することを第２の目的とする。
【００１０】
さらに、炭酸水素ナトリウム（ＮａＨＣＯ３）を始めとする発泡作用を有する起泡剤を用いる際に、その炭酸ガスの気泡発生時機・時間を任意に調整可能な起泡剤を提供することを第３の目的とする。
【課題を解決するための手段】
【００１１】
上記課題を解決すると共に上記目的を達成するために、請求項ごとの発明では以下の特徴ある手段・構成を採っている。請求項１記載の発明は、粉体状ないしは粒体状の配合物に水を混合することにより硬化する水和硬化物を発泡させた発泡材において、上記水和硬化物に上記水および炭酸水素ナトリウムを混合して発泡させたことを特徴とする。
【００１２】
請求項２記載の発明は、粉体状ないしは粒体状の配合物に水を混合することにより硬化する水和硬化物を発泡させた発泡材において、上記水和硬化物に、上記水および炭酸水素ナトリウムの粒状化物もしくは該炭酸水素ナトリウムの結晶の外表面を水溶性、融解性および酸と反応して溶ける性質のうちの少なくとも一つの性質を有する膜でコーティングした炭酸水素ナトリウム被膜物を混合して発泡させたことを特徴とする。
【００１３】
請求項３記載の発明は、請求項１または２記載の発泡材において、上記水和硬化物が、石膏を含むことを特徴とする。ここで、石膏には、半水石膏とも呼ばれる焼石膏や、二水石膏とも呼ばれる石膏（化学式：ＣａＳＯ４・２Ｈ２Ｏ）が含まれ、従来技術で述べた性能・機能を有し、比較的安価である。
【００１４】
請求項４記載の発明は、請求項１または２記載の発泡材において、上記水和硬化物が、珪藻土や陶土等の粘土を含むことを特徴とする。ここで、珪藻土とは、主としてケイソウの殻が堆積してできた土壌であり、純粋なケイ酸殻はＳｉＯ２を主成分としこれに水を含んでいるものからなる。熱伝導率が低く超多孔質構造を有するので、従来技術で述べた優れた性能・機能を有する。現状では、珪藻土は、石膏よりは高価である。陶土は、陶磁器の原料となるものである。
【００１５】
請求項５記載の発明は、請求項１または２記載の発泡材において、上記水和硬化物が、セメントを含むことを特徴とする。ここで、セメントとは、水硬性セメントであるケイ酸カルシウムを主成分とするポルトランドセメントを含む他、高炉水砕スラグを混ぜた高炉セメントやフライアッシュをまぜたフライアッシュセメントあるいは火山灰や白土などのシリカ物質を混ぜたシリカセメント等の混合セメント、アルミナセメントや超速硬セメントの特殊セメントと呼ばれるものが含まれる。
【００１６】
請求項６記載の発明は、請求項１ないし５の何れか一つに記載の発泡材の内部または表面に、ガラス、金属、天然繊維や合成繊維あるいはこれらの混合物等からなる繊維状物を混合したり、上記ガラス、上記金属、上記天然繊維や上記合成繊維あるいは上記混合物等からなるシート状物を介在させたことを特徴とする。
【００１７】
請求項７記載の発明は、請求項１ないし６の何れか一つに記載の発泡材を、板状に形成したことを特徴とする発泡ボードである。
【００１８】
請求項８記載の発明では、粉体状ないしは粒体状の配合物に水を混合することにより硬化する水和硬化物に上記水および起泡剤を混合して発泡させて板状に形成する発泡ボードの製造方法において、上記起泡剤として炭酸水素ナトリウムを用いて、上記水和硬化物に上記水および上記炭酸水素ナトリウムを同時的に混合して発泡させることにより上記発泡ボードを形成するか、上記水和硬化物に上記水を混合した後に上記炭酸水素ナトリウムを混合して発泡させることにより上記発泡ボードを形成するか、あるいは上記水和硬化物に上記炭酸水素ナトリウムを混合した後に上記水を混合して発泡させることにより上記発泡ボードを形成することを特徴とする。
【００１９】
請求項９記載の発明では、粉体状ないしは粒体状の配合物に水を混合することにより硬化する水和硬化物に上記水および起泡剤を混合して発泡させて板状に形成する発泡ボードの製造方法において、上記起泡剤として、炭酸水素ナトリウムの粒状化物もしくは該炭酸水素ナトリウムの結晶の外表面を水溶性、融解性および酸と反応して溶ける性質のうちの少なくとも一つの性質を有する膜でコーティングした炭酸水素ナトリウム被膜物を用いて、上記水和硬化物に上記水および上記炭酸水素ナトリウム被膜物を同時的に混合して発泡させることにより上記発泡ボードを形成するか、上記水和硬化物に上記水を混合した後に上記炭酸水素ナトリウム被膜物を混合して発泡させることにより上記発泡ボードを形成するか、あるいは上記水和硬化物に上記炭酸水素ナトリウム被膜物を混合した後に上記水を混合して発泡させることにより上記発泡ボードを形成することを特徴とする。
【００２０】
ここで、炭酸水素ナトリウムは、化学式：ＮａＨＣＯ３であり、重曹または重炭酸ナトリウム（重炭酸ソーダ）ともいい、やさしく安全な弱アルカリの無機物として従来から多用な分野で広い用途に活用されている周知の化学物質であり、次のように分解反応する。
【００２１】
（1）加熱すると、５０℃付近からＣＯ２（二酸化炭素：炭酸ガス）とＨ２ＯとＮａ２ＣＯ３（炭酸ナトリウム）とに分解され始め、つまりＣＯ２とＨ２Ｏとを失い始め、１００℃付近でＮａ２ＣＯ３（炭酸ナトリウム）に変化することが分かっている。
すなわち、２ＮａＨＣＯ３→Ｎａ２ＣＯ３＋ＣＯ２＋Ｈ２Ｏ
【００２２】
（2）酸性剤（ＨＸ）の存在下で化学反応を起こすことにより、中性塩（ＮａＸ）を生成すると共にＣＯ２とＨ２Ｏとに分解することが分かっている。酸性剤（ＨＸ）の具体例としては、酒石酸、クエン酸、第１リン酸カルシウム、酢酸や希硫酸などが挙げられる。
すなわち、ＮａＨＣＯ３＋ＨＸ→ＮａＸ＋ＣＯ２＋Ｈ２Ｏ
【００２３】
本発明が開示する範囲としては、起泡剤としての炭酸水素ナトリウム（ＮａＨＣＯ３）に限らず、これから導き出される類似の起泡剤、すなわち例えば、酸性剤（ＨＸ）の存在下で化学反応を起こすことにより、アルカリ金属塩やアルカリ度類金属塩を生成すると共にＣＯ２を発生させるものなども含まれる。この場合の起泡剤の例としては、炭酸塩の一つである炭酸カルシウム（ＣａＣＯ３）等を挙げることができる。それ故に、請求項２や８でも、炭酸水素ナトリウム被膜物に代えて、例えば炭酸カルシウム（ＣａＣＯ３）の結晶の外表面を、水溶性、融解性および酸と反応して溶ける性質のうちの少なくとも一つの性質を有する膜でコーティングした炭酸カルシウム被膜物を起泡剤として用いることができる。
上述した起泡剤の中で、最も安定していて食品添加物としても使用される炭酸水素ナトリウム（重曹）が、本発明を適用する産業上の利用分野（技術分野）において最適な起泡剤といえる。
【００２４】
上述したように、本発明では、泡もしくは気泡を発生させる起泡剤として、炭酸水素ナトリウム（ＮａＨＣＯ３）や炭酸水素ナトリウム被膜物を用いたことを特徴としており、本発明における請求項１〜９では、炭酸水素ナトリウムの化学反応で発生する発泡現象、すなわち炭酸ガスによる気泡を利用して発泡させるものである。この際、水和硬化物に対する水および炭酸水素ナトリウムもしくは炭酸水素ナトリウム被膜物の添加・混合順序を問わない（請求項８、９参照）。
【００２５】
本発明（請求項１〜９）では、上述したように、水和硬化物に水および炭酸水素ナトリウムもしくは炭酸水素ナトリウム被膜物を混合（混入）した混合物を加熱して炭酸ガスを発生する加熱方式と、酸性剤（ＨＸ）を添加・混合（混入）する酸性剤添加方式の両方が含まれる。炭酸水素ナトリウムに作用して分散を補助し、炭酸ガスの発生の温度や速度を調整・制御するのが比較的容易な点からは、酸性剤添加方式を選択するとよい。発泡ボードの製造工程において、上記少なくとも３つの物質を混合（混入）する際、加熱する場合にあっては加熱方式だけを選択したり、あるいは加熱方式に酸性剤添加方式を適宜併用するなどしたりしてもよい。
【発明の効果】
【００２６】
以上述べたように、本発明によれば、上述した従来技術の諸問題点を解決して新規な発泡材、発泡ボードおよび発泡ボードの製造方法を提供することができる。請求項ごとの効果を挙げれば次のとおりである。
本発明によれば、水和硬化物に水および炭酸水素ナトリウムを混合して発泡させることにより、実質的に容積が膨張することで軽量化を図れると共に、水和硬化物の素材が本来有している性能・機能を損なうことなく、外部衝撃等が加えられてもその衝撃を吸収しその破損の程度を従来より少なくすることで、大きく割れたり、くずれたりせずにその部分の破損で済むという効果を奏する（請求項１参照）。
【００２７】
本発明によれば、水和硬化物に、水および炭酸水素ナトリウムの粒状化物もしくは炭酸水素ナトリウムの結晶の外表面を水溶性、融解性および酸と反応して溶ける性質のうちの少なくとも一つの性質を有する膜でコーティングした炭酸水素ナトリウム被膜物を混合して発泡させたことにより、請求項１記載の発明と同様の効果を奏すると共に、その製造工程における炭酸水素ナトリウム被膜物の投入順序や投入時機を任意に調整できるので、発泡時機（タイミング）を任意に遅らせたりあるいは延長したり、発泡時間を任意に調節できるという効果を奏する。
【００２８】
本発明によれば、水和硬化物が石膏を含むものからなる場合には、石膏そのものが本来有している性能・機能、すなわち防・耐火性、遮音性、断熱性、調湿性、施工性等の優れた性能・機能を発揮することができる。
【００２９】
本発明によれば、水和硬化物が珪藻土や陶土等の粘土を含むものからなる場合には、珪藻土や陶土等の粘土そのものが本来有している性能・機能、すなわち防火・断熱性や防水機能等の優れた諸性能・機能を発揮することができる。特に、水和硬化物が珪藻土を含むものからなる場合には、上記性能・機能の他、調湿性、吸着・消臭性、空気浄化機能等の優れた性能・機能も発揮することができる。
【００３０】
本発明によれば、水和硬化物がセメントを含むものからなる場合には、セメントが水和反応を起こして硬化することにより本来有している性能・機能、すなわち必要な強度をある程度確保することができると共に、耐火性、遮音性等の性能・機能を発揮することができるばかりでなく、例えば軽量化されたセメントコンクリートの発泡材や発泡ボードを建築物の内壁等に使用することで、取り分け高層建築物等における耐震性に対して顕著に有利となる他、低層建築物をも含む一般建築物における耐震性、持ち運びの向上、据え付け・施工・取り壊しの作業性向上等の優れた性能・機能を発揮することができる。
【００３１】
本発明によれば、発泡材の内部または表面に、ガラス、金属、天然繊維や合成繊維あるいはこれらの混合物等からなる繊維状物を混合したり、ガラス、金属、天然繊維や合成繊維あるいは混合物等からなるシート状物を介在させたことにより、機械的な強度を向上すると共に、繊維状物やシート状物の素材が有する特性も発揮することができるので、外部衝撃等が加えられてもより一層その衝撃を吸収しその破損の程度を従来より少なくすることで、大きく割れたり、くずれたりせずにその部分の破損で済むという効果を奏する。
【００３２】
本発明によれば、水和硬化物に対する水および炭酸水素ナトリウムの混入・混合順序を問わず、発泡材を板状に形成したことにより、上述した効果を奏する製品としての発泡ボードおよびその製造方法を得ることができる。
【００３３】
本発明によれば、水和硬化物に対する水および炭酸水素ナトリウム被膜物の混入・混合順序を問わず、発泡材を板状に形成したことにより、上述した効果を奏する製品としての発泡ボードおよびその製造方法を得ることができる。
【発明を実施するための最良の形態】
【００３４】
以下、図を適宜参照して実施例および本発明を実施するための最良の形態を含む本発明の実施の形態（以下、「実施形態」という）を説明する。各実施形態や変形例等に亘り、同一の機能および形状等を有する部材や構成部品等の構成要素については、同一符号を付すことにより一度説明した後ではその説明を省略する。
【００３５】
（第１の実施形態）
第１の実施形態は、粉体状ないしは粒体状の配合物に水を混合することにより硬化する水和硬化物に、水および炭酸水素ナトリウムを混合して発泡させた発泡材を得るものである。以下、水和硬化物の具体例として、周知の焼石膏を含む石膏の配合物を例にとり酸性剤添加方式を採用して発泡させた石膏の発泡材について説明する。
【００３６】
粉体状ないしは粒体状の配合物としては、主成分である焼石膏と、接着剤を含む接着助成剤と、種々の添加剤等とを配合したものが挙げられる。接着剤や接着助成剤の添加量は、発泡密度の程度によって変えることが望ましい。すなわち、高発泡になるほど、粉体ないしは粒体同士の接着結合力が一般的には低下して発泡材の機械的強度が低下していくから接着剤や接着助成剤の添加量を徐々に多くするとよい。
【００３７】
図１には、石膏の発泡材１０を形成する概略的な製造工程が示されている。図１において、符号１は、混合撹拌装置としてのミキサーを、符号２は、ミキサー１に連通して取り付けられた原料投入口を、符号３は、ミキサー１に連通して取り付けられた粘性流動体状のスラリー７を排出する排出口をそれぞれ示す。
図１に示すように、先ず、水和硬化物としての粉体状ないしは粒体状の焼石膏４と、水５と、炭酸水素ナトリウム（ＮａＨＣＯ３）６と、図示しない接着剤を含む接着助成剤や酸性剤を始めとする種々の添加剤とが、原料投入口２を介してミキサー１に投入されて混合ないし混練・撹拌されると、上述した化学的な分解反応による炭酸ガスの発生によって気泡９が生の石膏のスラリー７中に生成される。こうして得られる生の石膏のスラリー７は、排出口３から適宜の形状を有する発泡材形成容器８へ所定量排出・供給された後、生の石膏のスラリー７が所望の硬さに硬化して強度を発揮するに要する所定の時間経過後に硬化ないし固化することによって、所望とする石膏の発泡材１０が得られる。
なお、生の石膏のスラリー７をできるだけ速く硬化させたい場合、適宜の加熱・強制乾燥機などを使用するとよい。
【００３８】
焼石膏４と水５と炭酸水素ナトリウム６との配合割合は、実験結果から実施例的にいうと、焼石膏４：水５：炭酸水素ナトリウム６＝１００：３０〜５５：３〜２０重量％の範囲のものが望ましい。炭酸水素ナトリウム６の配合割合が３重量％未満であると、発泡の度合いが不足（発泡密度が減少）して軽量化の寄与率が低下する点から、また２０重量％を超えると、発泡の度合いが過度（発泡密度が増加し過ぎ）になることで軽量化は十分に図れるものの、機械的な強度が著しく不足してしまうことにより好ましくない。なお、軽量化の大体の目安としては、気泡入りの無い、つまり発泡のない石膏硬化材の３０〜５０％減が限度である。
【００３９】
炭酸水素ナトリウム６の混合の仕方としては、その結晶の粉末をミキサー１に直接投入してもよいが、焼石膏４に対する炭酸水素ナトリウム６および酸性剤の分散性を向上する上から、予め炭酸水素ナトリウム６を水５に溶いたり撹拌した混合物をミキサー１に投入するようにしてもよい。
また、炭酸水素ナトリウムを粒状に形成した粒状化物のその粒の大きさを加減することによってある程度、発泡の時機や発泡時間を調節することもできる。
【００４０】
酸性剤の添加・配合割合は、添加・配合する所定のモル（グラム分子）の炭酸水素ナトリウム６と完全に反応するモル（グラム分子）で決まる。何れにしても、酸性剤として何れのものを選択するか、その最適な配合の割合の決定などは、最終的には実験によって決定される事項に属する。この際、環境条件、特に温度ごとに炭酸水素ナトリウム６の炭酸ガスへの分解反応量が変化するからこれも考慮するとよい。
【００４１】
上記各成分・配合物の投入・混合の順序は、上述した実施形態のように同時的に行うのに限らず、次のようにしてもよい。すなわち、水和硬化物に水を混合した後に炭酸水素ナトリウムを混合して発泡させることにより発泡材や後述する発泡ボードを形成するか、あるいは水和硬化物に炭酸水素ナトリウムを混合した後に水を混合して発泡させることにより発泡材や発泡ボードを形成してもよい。
【００４２】
水和硬化物は、焼石膏を含む石膏の配合物に限らず、粉体状ないしは粒体状の配合物として、主成分としての珪藻土と、接着剤や接着助成剤と、種々の添加剤等とを配合したものを用いてもよい。接着剤の添加量の加減の程度は、上述したと同様である。また、水和硬化物は、珪藻土を含む珪藻土の配合物に限らず、粉体状ないしは粒体状の配合物として、主成分としての陶土等の粘土と、接着剤や接着助成剤と、種々の添加剤等とを配合したものを用いてもよいし、これらの成分を適当な割合で配合した水和硬化物を用いても構わない。
【００４３】
さらに、水和硬化物は、上記のものに限らず、粉体状ないしは粒体状の配合物として、主成分としてのセメント（例えばポルトランドセメント）と、接着剤や接着助成剤と、種々の添加剤等とを配合したものを用いてもよい。種々の添加剤としては、例えばポルトランドセメントに接着剤としての適宜の糊を混合したセメントペーストに配合する細骨材としての砂を含んでもよい。ポルトランドセメント（図示せず）と水５と炭酸水素ナトリウム６との配合割合は、実験結果から実施例的にいうと、上述した焼石膏４：水５：炭酸水素ナトリウム６との場合と同様の範囲のものが望ましい。炭酸水素ナトリウム６の配合割合が３重量％未満であると、発泡の度合いが不足（発泡密度が減少）して軽量化の寄与率が低下する点から、また２０重量％を超えると、発泡の度合いが過度（発泡密度が増加し過ぎ）になることで軽量化は十分に図れるものの、機械的な強度が著しく不足してしまうことにより好ましくない。なお、軽量化の大体の目安としては、気泡入りの無い、つまり発泡のないセメント硬化材の３０〜５０％減が限度である。
【００４４】
以下に説明する便宜上から、「石膏のスラリー７」、「石膏の発泡材１０」という用語から「石膏の」を削除した用語、すなわち単に「スラリー７」、「発泡材１０」という用語には、焼石膏を含む石膏の配合物に限らず、上記した各水和硬化物に水５および炭酸水素ナトリウム６等を添加・混合したスラリーや、発泡させた発泡材が含まれることを意味する。
【００４５】
混合撹拌装置は、ミキサー１に限らず、均一な石膏のスラリーや均一な珪藻土のスラリーや均一な陶土等の粘土のスラリーあるいはセメントのスラリーが得られると共に、均一な気泡９が得られるものであれば如何なる周知のミキサーであってもよく、例えば特開２００１−３００９３３号公報の段落「００１４」〜「００１５」に記載されている薄型の円形ミキサー（ピン型ミキサー）や複数の偏向羽根を配設したミキサー等も利用できる。
【００４６】
発泡材形成容器８は、スラリー７を貯留して所望の硬さに硬化させるために本発明において必須のものではなく、例えば、高密度の石膏および水等で「足跡」形状を型取りした後、軽量化を図るために石膏のスラリー７を型取り後の凹部に流し込んでその形状を保持する際等に使用するようなこともできる。このような使用の場合では、手動での混合・撹拌を行うことで足り、自動式のミキサーを用いなくても済む。
【００４７】
図１に示した発泡材１０の内部には、気泡９が多数生成されていて、その素材の諸性能・機能を損なうことなく軽量化を図れる。しかしながら、機械的な強度は低下する傾向にあるため、これを補うために種々の補強材を発泡材１０の内部または表面に補充するとよい。
補強材としては、ガラス、金属、天然繊維や合成繊維あるいはこれらの混合物等からなる繊維状物等や、ガラス、金属、天然繊維や合成繊維あるいはこれらの混合物等からなるシート状物等が挙げられる。
【００４８】
ガラス、金属、天然繊維や合成繊維あるいはこれらの混合物等からなる繊維状物等を発泡材１０の内部に混合・形成させるには、例えば焼石膏４等と一緒にミキサー１に投入する。また、ガラス、金属、天然繊維や合成繊維あるいはこれらの混合物等からなるシート状物等を発泡材１０の内部または表面に介在させるには、発泡材形成容器８へのスラリー７の供給中に、あるいは一旦その供給を停止してサンドイッチ状に挟み込んだり表面に付着ないしは接着するようにすればよい。
【００４９】
ここで、金属としては、例えば耐腐食性を有するステンレススチールやアルミニウム等でできた繊維状物やシート状物が、天然繊維としては例えば麻や綿等が、合成繊維としては例えばポリエチレンテレフタレート（ＰＥＴ）でできた繊維状物やシート状物が挙げられる。なお、シート状物の厚さは、通常、第３の実施形態で説明する発泡ボードの厚さよりも十分に薄い物、すなわち例えば０．０１〜２ｍｍ程度の範囲のものが用いられる。
【００５０】
（第２の実施形態）
第２の実施形態は、第１の実施形態と比較して、第１の実施形態における結晶化または粒状化した炭酸水素ナトリウムに代えて、炭酸水素ナトリウムを粒状に形成した粒状化物もしくは炭酸水素ナトリウムの結晶の外表面を水溶性、融解性および酸と反応して溶けたり分解したりする性質のうちの少なくとも一つの性質を有する膜でコーティングした炭酸水素ナトリウム被膜物を混合して発泡させることが主に相違する。ここで、「融解性」とは、熱で溶けたり分解したりする性質を意味する。
【００５１】
炭酸水素ナトリウム被膜物の製法としては、薬品としての顆粒剤や錠剤等の製法を適宜利用すればよい。加熱方式を採用した場合、炭酸水素ナトリウムの粒状化物もしくは炭酸水素ナトリウムの結晶の外表面を融解性や分解する性質を有する膜でコーティングすればよいし、酸化剤添加方式および加熱方式の両方式を併用した場合、炭酸水素ナトリウムの粒状化物もしくは炭酸水素ナトリウムの結晶の外表面を水溶性、融解性および酸と反応して溶けたり分解したりする性質のうちの少なくとも一つの性質を有する膜でコーティングすればよい。
【００５２】
第２の実施形態における炭酸水素ナトリウム被膜物を用いれば、炭酸ガスの気泡を生じる時機（タイミング）、すなわち発泡時機を任意に遅らせたり、その生成時間を任意に調節することができるので、発泡材や発泡ボードを形成する際に、炭酸水素ナトリウム被膜物の投入順序や投入工程の変更、発泡時機の調節等が自由に行える。
【００５３】
（第３の実施形態）
第３の実施形態は、第１の実施形態や第２の実施形態で得られる発泡材を板状に形成したことを特徴とするものである。以下、第１の実施形態と同様に水和硬化物の具体例として、焼石膏を含む石膏の配合物を例にとり酸性剤添加方式を採用して発泡させ板状に形成した石膏の発泡ボードについて説明する。
図２および図３には、図４に示す製品としての石膏の発泡ボード１６を形成する要部の製造工程が示されている。
【００５４】
図２において、符号１１は、石膏の発泡ボード１６を形作るための下原紙を、符号１２は、石膏の発泡ボード１６を所定の厚さおよび幅に形成するための上下一対のロールを備えた成型装置を、符号１３は、石膏の発泡ボード１６を形作るための上原紙を、符号１４は、下原紙１１と共に石膏のスラリー７を搬送するためのベルトコンベアをそれぞれ示す。
【００５５】
図２に示すように、第１の実施形態と同様にして、先ず、水和硬化物としての粉体状ないしは粒体状の焼石膏４と、水５と、炭酸水素ナトリウム（ＮａＨＣＯ３）６と、図示しない接着剤を含む接着助成剤や酸性剤を始めとする種々の添加剤とが、原料投入口２を介してミキサー１に投入されて混合ないしは混練・撹拌されると、上述した化学的な分解反応による炭酸ガスの発生によって図示しない気泡が生の石膏のスラリー７中に生成される。こうして得られる生の石膏のスラリー７は、ベルトコンベア１４上に載置されて図中矢印方向から搬送されてくる下原紙１１上に排出・供給される。下原紙１１上に供給された石膏のスラリー７は、成型装置１２の作動によって、すなわち時計回りに回転する下側ロールを介して反時計回りに回転される上側のロールで搬送されてくる上原紙１３で被覆され、成型装置１２による押し付け圧でその厚さと幅とが所定の寸法に連続して成形される。
【００５６】
次いで、生の石膏のスラリー７は、ベルトコンベア１４の下流側に搬送される途中でその焼石膏成分が水和硬化され、さらに下流側に配設された上下一対の各ローラに突出した刃を備えたカッター（図示せず）で粗に切断され、さらに下流側に配設された多段式の強制乾燥機へ搬送されて乾燥・固化され、その後、図示しないカッターで製品寸法に切断される。こうして、図４に示す製品としての石膏の発泡ボード１６が製作されることとなる。図４において、符号１５は石膏ボード本体としてのコア（芯材とも呼ばれる）の部分であり、炭酸ガスの生成によって形成された多数の気泡９が程よく略均一に分散しているのが知見される。
【００５７】
第３の実施形態においても、第１の実施形態における結晶化または粒状化した炭酸水素ナトリウムに代えて、第２の実施形態における炭酸水素ナトリウム被膜物を混合して発泡させるようにしてもよい。
【００５８】
水和硬化物は、焼石膏を含む石膏の配合物に限らず、粉体状ないしは粒体状の配合物として、主成分としての珪藻土、接着剤や接着助成剤、種々の添加剤等を用いてもよい。接着剤や接着助成剤の添加量の加減の程度は、上述したと同様である。また、水和硬化物は、珪藻土を含む珪藻土の配合物に限らず、粉体状ないしは粒体状の配合物として、主成分としての陶土等の粘土、接着剤や接着助成剤、種々の添加剤等を用いてもよいし、これらの成分を適当な割合で配合した水和硬化物を用いても構わない。
【００５９】
さらに、水和硬化物は、上記のものに限らず、粉体状ないしは粒体状の配合物として、主成分としてのセメント（例えばポルトランドセメント）と、接着剤や接着助成剤と、種々の添加剤等とを配合したものを用いてもよい。種々の添加剤としては、例えばポルトランドセメントに接着剤としての適宜の糊を混合したセメントペーストに配合する細骨材としての砂を含んでもよい。
【００６０】
以下に説明する便宜上から、「石膏のスラリー７」、「石膏の発泡ボード１６」という用語から「石膏の」を削除した用語、すなわち単に「スラリー７」、「発泡ボード１６」という用語には、焼石膏を含む石膏の配合物に限らず、上記した各水和硬化物に水５および炭酸水素ナトリウム６等を添加・混合したスラリーや、発泡させた発泡ボードが含まれることを意味する。
【００６１】
図４に示した発泡ボード１６の内部には、気泡９が多数生成されていて、その素材の諸性能・機能を損なうことなく軽量化を図れる。しかしながら、機械的な強度は低下する傾向にあるため、これを補うために第１の実施形態で説明した種々の補強材を発泡ボード１６の内部または表面に補充するとよい。
【００６２】
図５において、符号２１は、ガラス、金属、天然繊維や合成繊維あるいはこれらの混合物等からなる繊維状物を、符号１６Ａは、発泡ボード１６の内部に繊維状物２１を混合・形成して機械的な強度を向上すると共に、繊維状物２１の素材が有する特性も発揮させるようにした発泡ボードの変形例としての発泡強化ボードである。
【００６３】
図６において、符号２２は、ガラス、金属、天然繊維や合成繊維あるいはこれらの混合物等からなるシート状物を、符号１６は、発泡ボード１６の内部にシート状物２２を介在させて機械的な強度を向上と共に、シート状物２２の素材が有する特性も発揮させるようにした発泡ボードの別の変形例としての発泡強化ボードである。シート状物２２の介在の仕方は、図６に示す１枚のものに限らず複数枚をサンドイッチ状に挟んだ態様のものでもよい。
【００６４】
図７に、上記各発泡強化ボード１６Ａ、１６Ｂのさらに別の変形例としての発泡強化ボード１６Ｃを示す。この発泡強化ボード１６Ｃは、図６に示した発泡強化ボード１６Ｂと比較して、上原紙１３を除去しこれに代えて、シート状物２３を発泡ボードの上表面に接着ないしは固着したことのみ相違する。この場合、シート状物２３は、図２および図３を参照して説明した成形装置１２の上側のローラによって、上原紙１３に代えてシート状物２３を連続的に供給するようにすればよい。
発泡強化ボード１６Ｃは、これに限らず、下原紙１１も除去しこれに代えて、シート状物２３を発泡ボードの下表面側にも接着ないしは固着するようにしても構わない。
【００６５】
発泡強化ボード１６Ｂや発泡強化ボード１６Ｃ等は、これらに限らず、これに加えて、例えば図５に示した繊維状物２１を混合・形成してさらに機械的な強度を向上すると共に、繊維状物２１の素材が有する特性も発揮させるようにしてもよい。また、シート状物２３は、上原紙１３のように連続的に供給して形成・接着ないしは固着するものに限らず、種々の大きさに切断されたものを混合したり接着ないしは固着したりしたものでもよい。
【００６６】
（第４の実施形態）
第４の実施形態は、第３の実施形態における発泡ボード１６、その各変形例における発泡強化ボード１６Ａ〜１６Ｃの製造工程を変えて、下原紙１１および上原紙１３を除去して製作した発泡ボード、発泡強化ボードの製造方法であることが主に相違する。
【００６７】
すなわち、図８に示す発泡ボード１６Ｄは、図４に示した発泡ボード１６と比較して、上下の下原紙１１および上原紙１３を除去したことが主に相違する。発泡ボード１６Ｄは、図２および図３に示した発泡ボード１６を形成する要部の製造工程において、下原紙１１、上原紙１３の各ボード用原紙供給および成形装置１２を除去し、ベルトコンベア１４上に配置された図８中二点鎖線で示す成形トレイ２４上に生のスラリー７を供給するようにして製作したものである。なお、成形トレイ２４の図示は、後述する発泡強化ボード１６Ｅ〜１６Ｇの製造工程では省略している。
【００６８】
こうして製作した発泡ボード１６Ｄは、発泡ボード１６と比較して、下原紙１１および上原紙１３を除去したのでその分だけより一層その素材の性能・機能、主として石膏や珪藻土等を素材原料とするときには取り分け防・耐火性が向上する。これに加えて、建築用内装材として内装壁を施工する際に、例えばクロス貼りや塗装あるいは石膏や珪藻土等を素材原料とするモルタルなどを塗り付ける際に、下原紙１１や上原紙１３の影響による凸状の浮きなどの発生がなく、ボード同士のつなぎ合わせを含め平らに仕上げ易く、また下原紙１１や上原紙１３がないためコーナなども削りやすくなるという利点・効果を奏する。勿論、コスト的にも安価に製作できることはいうまでもない。これらの利点・効果は、後述する発泡強化ボード１６Ｅ〜１６Ｇでも同様である。
【００６９】
図９に示す第４の実施形態の変形例としての発泡強化ボード１６Ｅは、図５に示した発泡強化ボード１６Ａと比較して、下原紙１１および上原紙１３を除去したことが主に相違する。発泡強化ボード１６Ｅは、発泡強化ボード１６Ａの製造工程において、下原紙１１、上原紙１３の各ボード用原紙供給および成形装置１２を除去し、ベルトコンベア１４上に配置された図８中二点鎖線で示したと同様の成形トレイ２４（図９には図示せず）上に生のスラリー７を供給するようにして製作したものである。
【００７０】
図１０に示す第４の実施形態の別の変形例としての発泡強化ボード１６Ｆは、図６に示した発泡強化ボード１６Ｂと比較して、下原紙１１および上原紙１３を除去したことが主に相違する。発泡強化ボード１６Ｆは、発泡強化ボード１６Ｂを形成する要部の製造工程において、下原紙１１、上原紙１３の各ボード用原紙供給および成形装置１２を除去し、ベルトコンベア１４上に配置された図８中二点鎖線で示したと同様の成形トレイ２４（図１０には図示せず）上に生のスラリー７を供給するようにして製作したものである。
【００７１】
図１１に示す第４の実施形態のさらに別の変形例としての発泡強化ボード１６Ｇは、図７に示した発泡強化ボード１６Ｃと比較して、下原紙１１を除去すると共に、発泡材本体１５の上に接着・固着したシート状物２３に代えて、シート状物２３を発泡ボード本体１５の下に接着・固着したことが主に相違する。この場合、シート状物２３は、図２および図３を参照して説明したベルトコンベア１４上に配置された下原紙１１に代えてこれを連続的に供給するようにすればよい。
第３の実施形態と第４の実施形態との間に属するような発泡ボードや発泡強化ボードも製作することができる。すなわち、第３の実施形態における発泡ボード１６、発泡強化ボード１６Ａ〜１６Ｃの下原紙１３のみを除去して、第４の実施形態による上表面の平滑性の効果を奏することも可能である。
【００７２】
繊維状物２１やシート状物２２、２３の材質の選択や形状・寸法の設定は、発泡ボード１６の機械的な強度の低下を補ったり向上したりする程度により、適宜、設計的ないしは実験的に決定する事項である。同様に、繊維状物２１やシート状物２２、２３の発泡ボード本体１５に対する混合・介在の割合も、発泡ボード１６の機械的な強度の低下を補ったり向上したりする程度により、適宜、設計的ないしは実験的に決定する事項である。
【００７３】
上述した実施形態１〜４では、酸性剤添加方式を使用した発泡作用の例示であったが、勿論、加熱方式を採用したりこれら両方を併用したりした実施形態であってもよいことはいうまでもない。
以上述べたとおり、本発明を実施例を含む特定の実施形態等について説明したが、本発明の構成は、上述した実施形態等に限定されるものではなく、これらを適宜組み合わせて構成してもよく、本発明の範囲内において、その必要性および用途等に応じて種々の実施形態や実施例を構成し得ることは当業者ならば明らかである。
【図面の簡単な説明】
【００７４】
【図１】本発明の第１の実施形態に係る発泡材の概略的な製造工程を示す一部断面正面図である。
【図２】本発明の第３の実施形態に係る発泡ボードの概略的な要部の製造工程を一部破断して示す正面図である。
【図３】図２の平面図である。
【図４】第３の実施形態に係る発泡ボードの断面図である。
【図５】第３の実施形態の変形例に係る発泡強化ボードの断面図である。
【図６】第３の実施形態の別の変形例に係る発泡強化ボードの断面図である。
【図７】第３の実施形態のさらに別の変形例に係る発泡強化ボードの断面図である。
【図８】第４の実施形態に係る発泡ボードの断面図である。
【図９】第４の実施形態の変形例に係る発泡強化ボードの断面図である。
【図１０】第４の実施形態の別の変形例に係る発泡強化ボードの断面図である。
【図１１】第４の実施形態のさらに別の変形例に係る発泡強化ボードの断面図である。
【符号の説明】
【００７５】
１      ミキサー
４      焼石膏
５      水
６      起泡剤としての炭酸水素ナトリウム（重曹）
７      スラリー
９      気泡
１０    発泡材
１１    下原紙
１２    成形装置
１３    上原紙
１５    発泡ボード本体
１６、１６Ｄ    発泡ボード
１６Ａ、１６Ｂ、１６Ｃ、１６Ｅ〜１６Ｇ    発泡強化ボード
２１    繊維状物
２２、２３    シート状物
【図１】
2005035866.tif 000003
【図２】
2005035866.tif 000004
【図３】
2005035866.tif 000005
【図４】
2005035866.tif 000006
【図５】
2005035866.tif 000007
【図６】
2005035866.tif 000008
【図７】
2005035866.tif 000009
【図８】
2005035866.tif 000010
【図９】
2005035866.tif 000011
【図１０】
2005035866.tif 000012
【図１１】
2005035866.tif 000013